Brevet FR2520000A1 — publié le 19830722

L'invention concerne les Travaux Publics Par suite de sa granulométrie,de sa forte résistance et des difficultés de sa préparation,le béton n'est pas utilisé dans un certain nombre d'applications ou il s'agit de traiter le terrain en vue de sa perforation,son étanchement par injection ,sa consolidation ou son remplacement. On utilise alors de multiples produits parmi lesquels les coulis de ciments stabilisés qui sont en général constitués par une boue d'argile colloidale à laquelle on ajoute du ciment et en général un filler du type sable ou cendres volantes. L'hydratation de l'argile est une opération délicate car,si on ajoute le ciment trop tôt,l'hydratation de l'argile est bloquée par des phénomènes physiques et chimiques pouvant donner lieu à fioculation,formation de grumeaux,décantation. L'objet de l'invention est de définir la composition d'un nouveau produit destiné à remplacer l'argile précédente sous la forme habituellement rencontrée de produit assez pur. Le nouveau produit résulte au contraire d'un mélange à sec d'argile,de marne et de calcaire en proportions bien définies qui sont: 74 à 80% de CaC03 sous forme de calcite I2 à 18% de SiO2 sous forme de silicate d'alumine hydraté le reste étant formé des oxydes d'aluminium et de fer habituels et des diverses impuretés Ce mélange est ensuite deshydraté entre 90 degrés et 200 degrés,puis moulu finement de façon que plus de 90% des élements soient inférieurs à I00 microns. Dans la composition minéralogique précédente les pourcentages sont exprimés en poids de la poudre finale obe,les divers -minéraux pouvant à-.l'origine se trouver aussi bien dans l'argile que le calcaire ou la marne. Le produit offre les qualités suivantes: Son hydratation est très aisée car,chimiquement,la forte quantité de CaCO3 tamponne à un ph de 8àIO.Le ph peut d'ailleurs être ajusté à l'aide d'alcalis. Or ce ph est celui qui provoque le plus rapidement la fluidification de l'argile De plus les grains fins de calcaire empêche l'agglomération de l'argile et faci lite son hydratation.L'hydratation est tres rapide et le ciment peut être ajouté très rapidement. Les résistances mécaniques finales sont très élevées par rapport à des coulis similaires contenant les memes quantités de minéraux mais introduits suivant les méthodes habituelles et successivement. A titre indicatif nous donnerons deux compositions d'utilisation au mètre cube de coulis final et leurs propriétés: Première composltion d'utilisation: 880 kilogrammes de produit 6I8 litres d'eau 220,kilogrammes de ciment 1 heure à 2 heures de temps de pompabilité 25 à 30 bars de résistance à l'écrasement à 7 jours Deuxième composition d'utilisation: 640 kilogrammes de produit 725 litres d'eau 160 kilogrammes de ciment 3 heures à 5 heures de temps de pompabilité 4 à 7 bars de résistance à l'écrasement à 7 jours De multiples formules peuvent etre utilisées en ajoutant en particulier les adjuvants de retardement ou d'accélération.Par exemple,la première composition précédente peut-être rigidifiée par adjonction de seulement 5 litres de silicate de soude à 35-37 degrés baumés de façon à faire prise en moins de 5 minutes. Dans tous les cas,la quantité d'eau utilisée pour l'hydratation devra rester comprise entre 600 et 1200 litres par tonne de produit J.ce dosage permet d'obte- nir une pâte maniable qui ne décante pas après adjonction de ciment. REVENDICATIONS I.Produit semi-fini du genre poudre calcaro-argileuse destinée à la mise en suspension colloïdale de coulis de traitement de sol,caractérisé par une composi~ tion minéralogique finale en poids de 74 à 80% de CaC03 et I2 à I8 de SiO2sous forme respectivement de calcite et de silicate d'alumine hydraté en provenance d'un mélange d'argile,de marne et de calcaire ou de craie,déshydraté entre 90 et 200 degrés et moulu finement à moins de 100 microns pour 90% d'éléments. 2.Procédé de mise en oeuvre de la poudre définie à la revendication 1,caractéri sé par l'hydratation de cette poudre à raison de 600 à I200 litres d'eau par kilogrammes de poudre avant adjonction de ciment.